НИЗКОЛЕГИРОВАННАЯ СТАЛЬНАЯ ТРУБА ДЛЯ НЕФТЯНОЙ СКВАЖИНЫ
LOW-ALLOYED STEEL PIPE FOR OIL WELL

Уровень техники, к которой относится изобретение
Область техники
[0001] Настоящее изобретение относится к низколегированной стальной трубе для нефтяной скважины, более конкретно к высокопрочной низколегированной стальной трубе для нефтяной скважины.
Описание предшествующего уровня техники
[0002] Стальная труба для нефтяной скважины может использоваться в качестве обсадной или насосно-компрессорной трубы для нефтяной скважины или газовой скважины. Далее нефтяная скважина и газовая скважина будут называться одним термином "нефтяная скважина". По мере освоения все более глубоких нефтяных скважин требуется все более высокая прочность стальной трубы для нефтяной скважины. Традиционно используемые стальные трубы для нефтяных скважин относятся к категории прочности 80 килофунтов на квадратный дюйм (т.е. имеют предел текучести в интервале от 80 до 95 килофунтов на квадратный дюйм, т.е. предел текучести в диапазоне от 551 до 654 МПа) или к категории прочности 95 килофунтов на квадратный дюйм (т.е. имеют предел текучести в диапазоне от 95 до 110 килофунтов на квадратный дюйм, т.е. предел текучести составляет от 654 до 758 МПа). В последнее время, однако, все чаще используются стальные трубы для нефтяных скважин, которые относятся к категории прочности 110 килофунтов на квадратный дюйм (т.е. имеют предел текучести в диапазоне от 110 до 125 килофунтов на квадратный дюйм, т.е. предел текучести составляет от 758 до 861 МПа).
[0003] Во многих нефтяных скважинах, которые разрабатываются в последнее время, содержится сероводород, который вызывает коррозию. В такой среде повышенная прочность стали означает повышенную подверженность стали растрескиванию под действием напряжений в сульфидсодержащей среде (далее сокращенно называется "сероводородное растрескивание" или "СР"). Многие стальные трубы для нефтяных скважин, которые используются в среде, содержащей сероводород, представляют собой низколегированные стальные трубы, потому что мартенситная нержавеющая сталь, которая имеет хорошее сопротивление коррозии под действием углекислого газа, проявляет высокую подверженность СР.
[0004] Хотя низколегированная сталь проявляет относительно хорошее сопротивление СР, такая сталь повышенной прочности проявляет повышенную подверженность СР. Таким образом, необходимо предложить разнообразные идеи в целях разработки материалов стальных труб для нефтяных скважин, которые используются в среде, содержащей сероводород, чтобы увеличить прочность стальной трубы и в то же время гарантировать определенное сопротивление СР.
[0005] В целях повышения сопротивления СР стали WO 2007/007678 предлагает (1) повышение чистоты стали; (2) закалку стали и ее последующий отпуск при высокой температуре; (3) уменьшение размеров кристаллических зерен (бывших аустенитных зерен) стали; (4) уменьшение размеров или увеличение сферичности карбидных частиц, производимых в стали; и другие подходы.
2
[0006] Низколегированная сталь для нефтяной скважины, описанная в этом документе, имеет химический состав, который удовлетворяет условию 12V+1 - Мo≥0, и если в ней содержится Cr, она дополнительно удовлетворяет условию Mo - (Cr+Mn) ≥0. Согласно этому документу данная низколегированная сталь для нефтяной скважины имеет высокий предел текучести, который составляет не менее чем 861 МПа, а также проявляет хорошее сопротивление СР даже в коррозионной среде с 1 атм. HS.
2
[0007] JP 2000-178682A предлагает стальную трубу для нефтяной скважины, изготовленную из низколегированной стали, содержащей C: от 0,2 до 0,35%, Cr: от 0,2 до 0,7%, Mo: от 0,1 до 0,5% и V: от 0,1 до 0,3%, где суммарное количество осажденного карбида находится в интервале от 2 до 5 мас.%, из которого карбид формулы MC составляет от 8 до 40 мас.%. Согласно этому документу данная стальная труба для нефтяной скважины имеет хорошее сопротивление СР и предел текучести, составляющий 110 килофунтов на квадратный дюйм или выше. Более конкретно, этот документ описывает, что в испытаниях при постоянной нагрузке согласно методу TM0177 Национальной ассоциации инженеров-специалистов по коррозии (NACE) (в водном растворе 5% NaCl и 0,5% уксусной кислоты, насыщенном HS при 25°C) эта стальная труба для нефтяной скважины не разрушается при напряжении под нагрузкой, составляющей 85% ее предела текучести.
[0008] JP 2006-265657A предлагает способ изготовления бесшовной стальной трубы для нефтяной скважины, которым производится бесшовная стальная труба, имеющая химический состав, содержащий C: от 0,30 до 0,60%, Cr+Mo: от 1,5 до 3,0% (Mo составляет не менее чем 0,5%), V: от 0,05 до 0,3% и другие компоненты и немедленно после завершения прокатки осуществляется ее охлаждение водой до диапазона температуры от 400 до 600°C, и без перерыва термическая обработка для изотермического превращения в бейнит в температурном диапазоне от 400 до 600°C. Этот документ описывает, что данная бесшовная стальная труба для нефтяной скважины имеет предел текучести, составляющий 110 килофунтов на квадратный дюйм и выше, и в испытаниях при постоянной нагрузке согласно методу TM0177 NACE не разрушается при напряжении под нагрузкой, составляющей 90% ее предела текучести.
[0009] WO 2010/150915 предлагает способ изготовления бесшовной стальной трубы для нефтяной скважины, причем данная бесшовная стальная труба, содержащая C: от 0,15 до 0,50%, Cr: от 0,1 до 1,7%, Mo: от 0,40 до 1,1% и другие компоненты, подвергается закалке в условиях, в которых производятся бывшие аустенитные зерна, имеющие номер размера зерна, составляющий 8,5 более, и отпуску в температурном диапазоне от 665 до 740°C. Согласно этому документу данным способом производится бесшовная стальная труба для нефтяной скважины, которая относится к категории прочности 110 килофунтов на квадратный дюйм и имеет хорошее сопротивление СР. Более конкретно, этот документ описывает, что в испытаниях при постоянной нагрузке согласно методу TM0177 NACE данная бесшовная стальная труба для нефтяной скважины не разрушается при напряжении под нагрузкой, составляющей 85% ее предела текучести.
2
[0010] WO 2008/123425 описывает низколегированные стальные трубы для нефтяных скважин, имеющие хорошее сопротивление водородной растрескиваемости (ВР) и сопротивление СР в среде с высоким давлением сероводорода, а также имеющие предел текучести, составляющие 758 МПа или более, которые содержат C: от 0,10 до 0,60%, Cr: 3,0% или менее, Mo: 3,0% или менее и другие компоненты и удовлетворяют соотношению, представленному выражением Cr+3Mo≥2,7%, где не более чем 10 неметаллических включений, у которых длина главной оси составляет 10 мкм, присутствуют на площади 1 мм наблюдаемого поперечного сечения.
[0011] Японский патент № 5387799 описывает способ изготовления высокопрочной стали, имеющей хорошее сопротивление растрескиванию под действием напряжений в сульфидсодержащей среде, включающий, после того, как сталь, имеющая заданный химический состав, подвергается горячей обработке: [1] стадию нагревания стали до температуры выше точки Ac1 и ниже точки Ac3 и ее последующего охлаждения, [2] стадию повторного нагревания стали до температуры, которая составляет не ниже чем температура Ac3, и ее быстрое охлаждение для закалки и [3] стадию отпуска стали при температуре, которая составляет не выше чем точка Ac1, причем стадии осуществляются в данной последовательности.
[0012] JP 2010-532821A описывает сталь, в составе которой содержатся C: от 0,2 до 0,3%, Cr: от 0,4 до 1,5%, Mo: от 0,1 до 1%, W: от 0,1 до 1,5% и другие компоненты, где Mo/10+Cr/12+W/25+Nb/3+25×B находится в диапазоне от 0,05 до 0,39%, и предел текучести находится в диапазоне от 120 до 140 килофунтов на квадратный дюйм.
[0013] Японский патент № 5522322 описывает стальную трубу для нефтяной скважины, содержащую C: от выше чем 0,35% до 1,00%, Cr: от 0 до 2,0%, Mo: от выше чем 1,0% до 10% и другие компоненты, причем ее предел текучести составляет 758 МПа.
Сущность изобретения
[0014] Как показывают примеры данных документов, был предложен ряд стальных труб, предназначенных для нефтяных скважин, которые имеют предел текучести, составляющий 110 килофунтов на квадратный дюйм (т.е. 758 МПа) и более, а также проявляют хорошее сопротивление СР. Однако в некоторых случаях даже использование какой-либо из технологий, описанных в вышеупомянутых патентных документов, не может достигнуть устойчивого и экономичного промышленного производства высокопрочных стальных труб для нефтяных скважин, имеющих хорошее сопротивление СР.
[0015] Причины этого могут заключаться в следующем. В некоторых из вышеупомянутых патентных документов свойства стали оцениваются на основании экспериментов, в которых используются плиты или стальные трубы, имеющие относительно малую толщину стенки. Если эти технологии используются для стальной трубы, в частности стальной трубы, имеющей большую толщину стенки, разность между скоростью нагревания и скоростью охлаждения может не воспроизводить заданные свойства. В дополнение, в крупномасштабном промышленном производстве сегрегирующиеся или осаждающиеся частицы, которые производятся в процессе литья, могут отличаться от частиц в мелкомасштабном производстве.
[0016] Например, в WO 2008/123425 многие эксперименты проводятся с использованием плит, а для экспериментов с использованием стальных труб их размер не описывается. Таким образом, остается неясным, могут ли желательные свойства обеспечиваться в устойчивом режиме, когда технология WO 2008/123425 применяется в отношении стальной трубы, имеющей большую толщину стенки.
[0017] Повторное уменьшение размеров бывших аустенитных зерен в процессе закалки может повышать сопротивление СР. Однако повторная закалка увеличивает расходы на изготовление.
[0018] Согласно японскому патенту № 5387799 вместо повторной закалки после горячей обработки осуществляется промежуточный отпуск в двухфазной области, а затем осуществляются закалка и отпуск. Таким образом, японский патент № 5387799 обеспечивает тонкую микроструктуру, в которой номер размера бывших аустенитных зерен составляет 9,5 или более.
[0019] С точек зрения гибкости технологических стадий и устойчивого качества в производстве промышленного масштаба оказывается предпочтительным гарантирование определенного сопротивления СР, даже когда бывшие аустенитные зерна относительно крупные. Японский патент № 5387799 обеспечивает хорошее сопротивление СР для сталей, в которых номера размеров бывших аустенитных зерен составляют ниже 9,5; однако стали, у которых эти номера размеров составляют ниже 9,5, не проявляют хорошее сопротивление СР.
[0020] Задача настоящего изобретения заключается в том, чтобы предложить высокопрочную низколегированную стальную трубу для нефтяной скважины, имеющую хорошее и устойчивое сопротивление СР.
2
2
2
[0021] Низколегированная стальная труба для нефтяной скважины согласно настоящему изобретению имеет химический состав, в котором содержатся (мас.%) C: не менее чем 0,15% и менее чем 0,30%, Si: от 0,05 до 1,00%, Mn: от 0,05 до 1,00%, P: не более чем 0,030%, S: не более чем 0,0050%, Al: от 0,005 до 0,100%, O: не более чем 0,005%, N: не более чем 0,007%, Cr: не менее чем 0,10% и менее чем 1,00%, Mo: более чем 1,0% и не более чем 2,5%, V: от 0,01 до 0,30%, Ti: от 0,002 до 0,009%, Nb: от 0 до 0,050%, B: от 0 до 0,0050%, Ca: от 0 до 0,0050%, и остальное - Fe и примеси, причем данный химический состав удовлетворяет выражению (1), стальная труба имеет номер размера кристаллического зерна, определяемый для бывших аустенитных зерен в соответствии со стандартом ASTM E112 и составляющий не менее чем 7,0, стальная труба включает 50 или более частиц цементита, у которых диаметр эквивалентного круга составляет не менее чем 200 нм, и которые присутствуют на площади 100 мкм матрицы, стальная труба включает карбид легирующего элемента формулы MC при числовой плотности, составляющей не менее чем 25/мкм, и стальная труба имеет предел текучести, составляющий не менее чем 758 МПа,
Mo/Cr≥2,0... (1),
причем каждый из химических символов в выражении (1) представляет собой содержание соответствующего элемента (мас.%).
[0022] Настоящее изобретение обеспечивает высокопрочную низколегированную стальную трубу для нефтяной скважины, имеющую хорошее и устойчивое сопротивление СР.
Краткое описание чертежей
[0023] [Фиг. 1] Фиг. 1 представляет график, иллюстрирующий соотношение между содержанием Cr и числовой плотностью цементита, где учитывается число частиц цементита, у которых диаметр эквивалентного круга составляет не менее чем 50 нм.
[Фиг. 2] Фиг. 2 представляет график, иллюстрирующий соотношение между содержанием Cr и числовой плотностью цементита, где учитывается число частиц цементита, у которых диаметр эквивалентного круга составляет не менее чем 200 нм.
[Фиг. 3] Фиг. 3 иллюстрирует полученное методом ПЭМ (просвечивающая электронная микроскопия) изображение микроструктуры металла для стали, у которой содержание Mo составляет 0,7%.
[Фиг. 4] Фиг. 4 иллюстрирует полученное методом ПЭМ изображение микроструктуры металла для стали, у которой содержание Mo составляет 1,2%.
[Фиг. 5] Фиг. 5 иллюстрирует полученное методом ПЭМ изображение микроструктуры металла для стали, у которой содержание Mo составляет 2,0%.
[Фиг. 6] Фиг. 6 иллюстрирует технологическую схему примерного способа изготовления низколегированной стальной трубы.
[Фиг. 7] Фиг. 7 иллюстрирует полученное методом ПЭМ изображение карбида с использованием пленки-реплики.
[Фиг. 8] Фиг. 8 иллюстрирует изображение, полученное посредством выделения контуров карбидных частиц на фиг. 7 с использованием анализа изображений.
Описание вариантов осуществления
[0024] Авторы настоящего изобретения выполнили подробное исследование в отношении сопротивления СР низколегированных стальных труб для нефтяных скважин.
[0025] Если прочность низколегированной стальной трубы для нефтяной скважины увеличивается, ее твердость также увеличивается. Как правило, при увеличении твердости уменьшается сопротивление СР. Таким образом, если предел текучести должен составлять 110 килофунтов на квадратный дюйм (т.е. 758 МПа) или более, традиционно предпринимаются попытки увеличения отношения напряжения при пределе текучести к пределу прочности и уменьшения прочности при растяжении. Уменьшение прочности при растяжении имеет практически такое же значение, как уменьшение твердости.
[0026] В такой традиционной низколегированной стальной трубе для нефтяной скважины сопротивление СР изменяется при изменении твердости. Если так, даже если предел текучести контролируется в определенном стандартном диапазоне, в результате изменения твердости может получаться некоторый материал, который не соответствует стандарту в отношении сопротивления СР. Предполагается, что в случае низколегированных стальных труб для нефтяных скважин, которые относятся к категории прочности 110 килофунтов на квадратный дюйм, сопротивление СР, как правило, уменьшается до тех пор, пока твердость HRC контролируется ниже уровня 28,5. С другой стороны, в последнее время возникает спрос на устойчивые в кислой среде низколегированные стальные трубы для нефтяных скважин, имеющие еще более высокую прочность, и были разработаны изделия категории прочности 115 килофунтов на квадратный дюйм (т.е. имеющие предел текучести, составляющий 793 МПа или более). В случае таких низколегированных стальных труб для нефтяных скважин, имеющих высокую прочность, оказывается весьма затруднительным контролирование твердости HRC ниже 28,5.
[0027] Вместо традиционно осуществляемого уменьшения твердости в целях повышения сопротивления СР авторы настоящего изобретения сделали попытку обеспечить низколегированные стальные трубы для нефтяных скважин, имеющие высокую твердость и при этом сохраняющие хорошее сопротивление СР. В результате этого авторы настоящего изобретения получили следующие заключения.
[0028] (1) Как правило, низколегированная стальная труба для нефтяной скважины изготавливается в процессе горячего формования, после которого осуществляются закалка и отпуск в целях производства микроструктуры металла, которую составляет, главным образом, отпущенный мартенсит. Чем более сферическими являются частицы карбида, осажденные в течение стадии отпуска, тем лучше становится сопротивление СР стали. Карбид, осажденный в течение стадии отпуска, представляет собой, главным образом, цементит. В течение стадии отпуска в дополнение к цементиту осаждаются также карбиды легирующих элементов (например, карбид Mo, карбид V, карбид Nb и карбид Ti). Если карбид осаждается вдоль межзеренных границ, чем более плоскую форму имеют карбидные частицы, чем с большей легкостью может возникать СР, причем карбидные частицы образуют исходные точки. Другими словами, чем ближе к сферической форме находится форма карбидных частиц, тем меньше вероятность, с которой СР может возникать у карбидных частиц, и при этом повышается сопротивление СР. Таким образом, в целях повышения сопротивления СР, оказывается предпочтительным изготовление частиц карбида, в частности цементита, которые имеют более высокую сферичность.
[0029] (2) Чтобы повысить сопротивление СР, оказывается предпочтительным изготовление частиц цементита, имеющих более высокую сферичность, и их рост до тех пор, пока соответствующий диаметр эквивалентного круга не составит 200 нм или более. В процессе роста цементитных частиц уменьшается удельная площадь поверхности цементита, осажденного в стали. При уменьшении удельной площади поверхности цементита повышается сопротивление СР.
2
[0030] (3) В тех же условиях отпуска на скорость роста цементита значительно влияет содержание Cr в стали. Фиг. 1 и 2 представляют графики, иллюстрирующие соотношение между содержанием Cr и числовой плотностью цементита. Горизонтальная ось на каждой из фиг. 1 и 2 показывает содержание Cr в стали, в то время как вертикальная ось показывает число цементитных частиц на площади 100 мкм матрицы. Фиг. 1 представляет график, на котором показано число цементитных частиц, у которых диаметр эквивалентного круга составляет 50 нм или более (далее для удобства называются термином "частицы цементита от среднего до большого размера"), в то время как фиг. 2 график, на котором показано число цементитных частиц, у которых диаметр эквивалентного круга составляет 200 нм или более (далее для удобства называются термином "большие частицы цементита"). На фиг. 1 и 2 знак "°" показывает сталь, в которой содержание Mo составляет 0,7%, в то время как знак "♦" показывает сталь, в которой содержание Mo составляет 1,2%.
[0031] Как проиллюстрировано на фиг. 1 и 2, если содержание Cr в стали является низким, наблюдаемое число частиц цементита от среднего до большого размера является малым, но число больших частиц цементита является большим. С другой стороны, если содержание Cr в стали является высоким, наблюдаемое число частиц цементита от среднего до большого размера является большим, но число больших частиц цементита является малым.
2
2
2
2
[0032] (4) Обратное соотношение выполняется в случае карбидов легирующих элементов формулы MC, таких как MoC ("M" означает металл): чем больше числовая плотность, тем более устойчивым становится сопротивление СР стали. Поскольку цементит имеет лишь малую способность захвата водорода, чем больше площадь поверхности цементитных частиц, тем меньшим становится сопротивление СР стали. С другой стороны, карбиды легирующих элементов формулы MC имеют высокую способность захвата водорода, что повышает сопротивление СР стали. Следовательно, увеличение числовой плотности карбида легирующего элемента формулы MC для увеличения площадь поверхности повышает сопротивление СР стали.
2
2
2
2
2
[0033] Фиг. 3-5 иллюстрирует полученные методом просвечивающей электронной микроскопии (ПЭМ) изображения карбидов, осажденных в стали. Фиг. 3-5 иллюстрируют полученные методом ПЭМ изображения микроструктуры металла в случаях стали, в которой содержание Mo составляет 0,7%, 1,2% и 2,0% соответственно. Как проиллюстрировано на фиг. 3-5, чем больше содержание Mo, тем выше числовая плотность MC (главным образом, MoC). Далее, числовая плотность MoC также зависит от содержания Cr, таким образом, что увеличение содержания Cr предотвращает образование MoC. Следовательно, чтобы гарантировать определенную числовую плотность карбида легирующего элемента формулы MC, сталь должна содержать определенное количество Mo, и соотношение Mo и Cr должно равняться или составлять более определенного значения.
[0034] Далее, авторы настоящего изобретения сделали попытку получения низколегированной трубы для нефтяной скважины, имеющей хорошее сопротивление СР даже при относительно крупных зернах, вместо повышения сопротивления СР посредством традиционно осуществляемого уменьшения размеров бывших аустенитных зерен. В течение данного исследования авторы обнаружили, что содержание Ti должно строго ограничиваться, если номер размера бывших аустенитных зерен является относительно малым (т.е. кристаллические зерна являются относительно большими).
[0035] (5) Ti эффективно предотвращает растрескивание при литье. Далее, Ti образует нитрид. Нитрид способствует предотвращению укрупнения размеров кристаллических зерен вследствие эффекта уплотнения. Однако крупные нитридные частицы делают неустойчивым сопротивление СР стали. Если кристаллические зерна являются относительно большими, воздействие нитрида на сопротивление СР является относительно большим. Чтобы получать хорошее и устойчивое сопротивление СР даже при относительно больших кристаллических зернах, содержание Ti должно ограничиваться от 0,002 до 0,009%.
[0036] Низколегированная стальная труба для нефтяной скважины согласно настоящему изобретению была изготовлена на основе описанных выше обнаруженных фактов. Далее низколегированная стальная труба для нефтяной скважины согласно варианту осуществления настоящего изобретения будет подробно описана. В следующем описании "%" в отношении содержания элемента означает "мас.% ".
[0037] [Химический состав]
Низколегированная стальная труба для нефтяной скважины согласно настоящему варианту осуществления имеет химический состав, который описывается ниже.
[0038] C: не менее чем 0,15% и менее чем 0,30%
Углерод (C) увеличивает закаливаемость стали и увеличивает прочность стали. В дополнение, увеличение содержания C является предпочтительным для образования больших частиц цементита, а также упрощает получение большей сферичности цементитных частиц. С учетом этого сталь согласно настоящему варианту осуществления содержит C, который составляет, по меньшей мере, 0,15%. С другой стороны, если содержание C составляет 0,30% или более, увеличивается подверженность стали растрескиванию при закалке. В частности, для закалки стальной трубы требуется специальное охлаждающее средство (т.е. способ закалки). В дополнение, может уменьшаться ударная вязкость стали. С учетом этого содержание C должно составлять не менее чем 0,15% и менее чем 0,30%. Нижний предел содержания C предпочтительно составляет 0,18%; предпочтительнее он составляет 0,22%; еще предпочтительнее он составляет 0,24%. Предпочтительно верхний предел содержания C составляет 0,29%; предпочтительнее он составляет 0,28%.
[0039] Si: от 0,05 до 1,00%
Кремний (Si) раскисляет сталь. Этот эффект является недостаточным, если содержание Si составляет менее чем 0,05%. С другой стороны, если содержание Si превышает 1,00%, сопротивление СР уменьшается. С учетом этого содержание Si должно находиться в интервале от 0,05 до 1,00%. Нижний предел содержания Si предпочтительно составляет 0,10%; предпочтительнее он составляет 0,20%. Предпочтительно верхний предел содержания Si составляет 0,75%; предпочтительнее он составляет 0,50%; еще предпочтительнее он составляет 0,35%.
[0040] Mn: от 0,05 до 1,00%
Марганец (Mn) раскисляет сталь. Этот эффект является пренебрежимо малым, если содержание Mn составляет менее чем 0,05%. С другой стороны, если содержание Mn превышает 1,00%, он сегрегируется вдоль межзеренных границ вместе с примесными элементами, такими как P и S, уменьшая сопротивление СР стали. С учетом этого содержание Mn должно находиться в интервале от 0,05 до 1,00%. Нижний предел содержания Mn предпочтительно составляет 0,20%; предпочтительнее он составляет 0,28%. Верхний предел содержания Mn предпочтительно составляет 0,85%; предпочтительнее он составляет 0,60%.
[0041] P: не более чем 0,030%
Фосфор (P) представляет собой примесь. P сегрегируется вдоль межзеренных границ и уменьшает сопротивление СР стали. Таким образом, пониженное содержание P оказывается предпочтительным. С учетом этого содержание P должно составлять не более чем 0,030%. Содержание P предпочтительно составляет не более чем 0,020%; предпочтительнее оно составляет не более чем 0,015%; еще предпочтительнее оно составляет не более чем 0,012%.
[0042] S: не более чем 0,0050%
Сера (S) представляет собой примесь. S сегрегируется вдоль межзеренных границ и уменьшает сопротивление СР стали. Таким образом, пониженное содержание S оказывается предпочтительным. С учетом этого содержание S должно составлять не более чем 0,0050%. Содержание S предпочтительно составляет не более чем 0,0020%; предпочтительнее оно составляет не более чем 0,0015%.
[0043] Al: от 0,005 до 0,100%
Алюминий (Al) раскисляет сталь. Если содержание Al составляет менее чем 0,005%, сталь оказывается недостаточно раскисленной, и уменьшается сопротивление СР стали. С другой стороны, если содержание Al превышает 0,100%, производится оксид, уменьшается сопротивление СР стали. С учетом этого содержание Al должно находиться в интервале от 0,005 до 0,100%. Нижний предел содержания Al предпочтительно составляет 0,010%; предпочтительнее он составляет 0,020%. Верхний предел содержания Al предпочтительно составляет 0,070%; предпочтительнее он составляет 0,050%. При упоминании в настоящем документе термин "содержание Al" означает "содержание растворимого в кислоте Al", т.е. "содержание растворимого Al".
[0044] O: не более чем 0,005%
Кислород (O) представляет собой примесь. O образует крупные оксидные частицы, которые уменьшают сопротивление питтинговой коррозии стали. Таким образом, содержание O предпочтительно должно сокращаться до минимального уровня. Содержание оксидов должно составлять не более чем 0,005% (т.е. 50 частей на миллион). Содержание O предпочтительно составляет менее чем 0,005% (т.е. 50 частей на миллион); предпочтительнее оно составляет не более чем 0,003% (т.е. 30 частей на миллион); еще предпочтительнее оно составляет не более чем 0,0015% (т.е. 15 частей на миллион).
[0045] N: не более чем 0,007%
Азот (N) представляет собой примесь. N образует нитриды. Если нитридные частицы являются мелкими, это способствует предотвращению того, что кристаллические зерна становятся крупными; однако если нитридные частицы являются крупными, это делает неустойчивым сопротивление СР стали. Таким образом, малое содержание N оказывается предпочтительным. С учетом этого содержание N должно составлять не более чем 0,007% (т.е. 70 частей на миллион). Содержание N предпочтительно составляет не более чем 0,005% (т.е. 50 частей на миллион); предпочтительнее оно составляет не более чем 0,004% (т.е. 40 частей на миллион). Если является желательным эффект уплотнения вследствие осаждения мелких нитрид частица, сталь предпочтительно содержит N в концентрации, составляющей не менее чем 0,002% (т.е. 20 частей на миллион).
[0046] Cr: не менее чем 0,10% и менее чем 1,00%
Хром (Cr) улучшает закаливаемость стали и повышает прочность стали. Если содержание Cr составляет менее чем 0,10%, оказывается затруднительным гарантирование закаливаемости на достаточном уровне. Содержание Cr ниже 0,10% приводит к ухудшению закаливаемости, что дает возможность производства бейнита, и потенциально уменьшается сопротивление СР. С другой стороны, если содержание Cr составляет не менее чем 1,00%, оказывается затруднительным обеспечение желательной числовой плотности больших частиц цементита. В дополнение, ударная вязкость стали может легко уменьшаться. С учетом этого содержание Cr должно составлять не менее чем 0,10% и менее чем 1,00%. Нижний предел содержания Cr предпочтительно составляет 0,20%. В частности, для стальной трубы, имеющей большую толщину стенки, нижний предел содержания Cr предпочтительно составляет 0,23%; предпочтительнее он составляет 0,25%; еще предпочтительнее он составляет 0,3%. Верхний предел содержания Cr предпочтительно составляет 0,85%; предпочтительнее он составляет 0,75%.
[0047] Mo: более чем 1,0% и не более чем 2,5%
2
Молибден (Mo) увеличивает сопротивление размягчению при отпуске стали и способствует повышению сопротивления СР вследствие высокотемпературного отпуска. В дополнение, Mo образует MoC и способствует повышению сопротивления СР. Чтобы присутствовали все эти эффекты, оказывается необходимым содержание Mo, составляющее выше 1,0%. С другой стороны, если содержание Mo превышает 2,5%, сталь оказывается насыщенной в отношении вышеупомянутых эффектов, а ее стоимость увеличивается. С учетом этого содержание Mo должно составлять более чем 1,0% и не более чем 2,5%. Нижний предел содержания Mo предпочтительно составляет 1,1%; предпочтительнее он составляет 1,2%. Верхний предел содержания Mo предпочтительно составляет 2,0%; предпочтительнее он составляет 1,6%.
[0048] Mo/Cr≥2,0... (1).
2
2
2
Согласно настоящему варианту осуществления содержание Cr и содержание Mo находятся в вышеупомянутых интервалах и удовлетворяют приведенному выше выражению (1). Таким образом, соотношение Mo/Cr содержания Mo и содержания Cr (мас.%) составляет не менее чем 2,0. Как обсуждалось выше, Mo образует MoC и способствует повышению сопротивления СР. Увеличение содержания Cr предотвращает образование больших частиц цементита, а также предотвращает образование MoC. Если Mo/Cr составляет менее чем 2,0, Cr делает образование MoC недостаточным. Предпочтительно Mo/Cr составляет не менее чем 2,3.
[0049] V: от 0,01 до 0,30%
2
Ванадий (V) повышает сопротивление размягчению при отпуске стали и способствует повышению сопротивления СР вследствие высокотемпературного отпуска. Далее, V способствует образованию карбида формулы MC. Эти эффекты не наблюдаются, если содержание V составляет менее чем 0,01%. С другой стороны, если содержание V превышает 0,30%, ударная вязкость стали уменьшается. С учетом этого содержание V должно находиться в интервале от 0,01 до 0,30%. Нижний предел содержания V предпочтительно составляет 0,06%; предпочтительнее он составляет 0,08%. Верхний предел содержания V предпочтительно составляет 0,20%; предпочтительнее он составляет 0,16%.
[0050] Ti: от 0,002 до 0,009%
Титан (Ti) эффективно предотвращает растрескивание при литье. В дополнение, Ti образует нитрид и способствует предотвращению того, что кристаллические зерна становятся крупными. С учетом этого согласно настоящему варианту осуществления сталь содержит Ti в концентрации, составляющей, по меньшей мере, 0,002%. С другой стороны, если содержание Ti превышает 0,009%, образуются большие нитридные частицы, и сопротивление СР стали оказывается неустойчивым. С учетом этого содержание Ti должно находиться в интервале от 0,002 до 0,009%. Нижний предел содержания Ti предпочтительно составляет 0,004%. Верхний предел содержания Ti предпочтительно составляет 0,008%.
[0051] Остальное в химическом составе низколегированной стальной трубы для нефтяной скважины согласно настоящему варианту осуществления составляют Fe и примеси. В данном контексте примесь означает элемент, источником которого является руда или металлолом, которые используются в качестве исходного материала стали, или элемент, который поступает в течение процесса производства из окружающей среды или другого источника.
[0052] Низколегированная стальная труба для нефтяной скважины согласно настоящему варианту осуществления может содержать вместо части Fe один или более элементов, выбранных из группы, которую составляют Nb, B и Ca.
[0053] Nb: от 0 до 0,050%
Ниобий (Nb) представляет собой необязательный дополнительный элемент. Nb образует карбид, нитрид или карбонитрид. Карбид, нитрид и карбонитрид способствуют образованию мелких кристаллических зерен стали вследствие эффекта уплотнения, повышая сопротивление СР стали. Даже в малом количестве Nb обеспечивает вышеупомянутые эффекты. С другой стороны, если содержание Nb превышает 0,050%, производится чрезмерное количество нитрида, делая неустойчивым сопротивление СР стали. С учетом этого содержание Nb должно находиться в интервале от 0 до 0,050%. Нижний предел содержания Nb предпочтительно составляет 0,005%; предпочтительнее он составляет 0,010%. Верхний предел содержания Nb предпочтительно составляет 0,035%; предпочтительнее он составляет 0,030%.
[0054] B: от 0 до 0,0050%
23
6
Бор (B) представляет собой необязательный дополнительный элемент. B увеличивает закаливаемость стали. Даже в малом количестве B обеспечивает вышеупомянутые эффекты. С другой стороны, B, как правило, образует MCB вдоль межзеренных границ таким образом, что если содержание B превышает 0,0050%, сопротивление СР стали уменьшается. С учетом этого содержание B должно находиться в интервале от 0 до 0,0050% (т.е. 50 частей на миллион). Нижний предел содержания B предпочтительно составляет 0,0001% (т.е. 1 частей на миллион); предпочтительнее он составляет 0,0005% (т.е. 5 частей на миллион). Что касается верхнего предела, содержание B предпочтительно составляет менее чем 0,0050% (т.е. 50 частей на миллион); предпочтительнее оно составляет не более чем 0,0025% (т.е. 25 частей на миллион). Для использования эффектов B оказывается предпочтительным сокращение до минимума содержания N или связывание N титаном, таким образом, чтобы атомы B не соединялись с присутствующими атомами N.
[0055] Ca: от 0 до 0,0050%
Кальций (Ca) представляет собой необязательный дополнительный элемент. Ca предотвращает образование включений крупных частиц Al и образует мелкие частицы оксисульфидов на основе Al и Ca. Таким образом, когда стальной материал (сляб или круглая заготовка) должен производиться в процессе непрерывного литья, Ca предотвращает закупоривание сопла устройства для непрерывного литья крупными включениями на основе Al. Даже в малом количестве Ca обеспечивает вышеупомянутые эффекты. С другой стороны, если содержание Ca превышает 0,0050%, сопротивление выкрашиванию стали уменьшается. С учетом этого содержание Ca должно находиться в интервале от 0 до 0,0050% (т.е. 50 частей на миллион). Нижний предел содержания Ca предпочтительно составляет 0,0003% (т.е. 3 части на миллион); предпочтительнее он составляет 0,0005% (т.е. 5 частей на миллион). Верхний предел содержания Ca предпочтительно составляет 0,0045% (т.е. 45 частей на миллион); предпочтительнее он составляет 0,0030% (т.е. 30 частей на миллион).
[0056] [Микроструктура металла и осажденные частицы]
Низколегированная стальная труба для нефтяной скважины согласно настоящему варианту осуществления включает микроструктуру металла, которая описывается ниже.
[0057] Низколегированная стальная труба для нефтяной скважины согласно настоящему варианту осуществления включает микроструктуру металла, которую составляет, главным образом, отпущенный мартенсит. Микроструктура металла, которую составляет, главным образом, отпущенный мартенсит, означает микроструктуру металла, в которой фаза отпущенного мартенсита присутствует в объемном соотношении, составляющем 90% или более. Сопротивление СР стали уменьшается, если объемное соотношение фазы отпущенного мартенсита составляет менее чем 90%, когда в большом количестве присутствует, например, отпущенный бейнит.
[0058] Микроструктура металла низколегированной стальной трубы для нефтяной скважины согласно настоящему варианту осуществления содержит бывшие аустенитные зерна, причем номер размера кристаллического зерна в соответствии со стандартом ASTM E112 составляет 7,0 или более. Крупные зерна, у которых номер размера кристаллического зерна составляет менее чем 7,0, делают затруднительным гарантирование определенного сопротивления СР. Бóльшие номера размеров кристаллических зерен являются предпочтительными для гарантирования определенного сопротивления СР. С другой стороны, чтобы достигнуть мелких зерен, у которых номер размера кристаллического зерна составляет 10,0 или более, должно использоваться дорогостоящее производственное оборудование, например необходимо более чем однократное осуществление повторного нагревания/закалки, или должна осуществляться нормализация перед повторным нагреванием/закалкой. Микроструктура металла, у которого номер размера кристаллического зерна составляет менее чем 10,0, может достигаться посредством однократного повторного нагревания/закалки, чтобы гарантировалось заданное сопротивление СР. С учетом этого с точки зрения производственных расходов номер размера кристаллического зерна для бывших аустенитных зерен предпочтительно составляет менее чем 10,0; предпочтительнее он составляет менее чем 9,5; еще предпочтительнее он составляет менее чем 9,0. Размер бывшего аустенитного зерна можно измерять посредством микроскопического наблюдения травленого образца. Далее, номер размера бывшего аустенитного зерна согласно стандарту ASTM можно также определять по карте ориентации кристаллитов с использованием метода дифракции обратного рассеяния электронов (EBSD).
2
2
2
[0059] В низколегированной стальной трубе для нефтяной скважины согласно настоящему изобретению 50 или более частиц цементита, у которых диаметр эквивалентного круга составляет 200 нм или более, и которые представляют собой большие частицы цементита, присутствуют на площади 100 мкм матрицы. В случае химического состава, который предусматривается согласно настоящему изобретению, цементит осаждается в течение отпуска. Как правило, СР возникает в том месте, где образуется исходная точка границы между цементитом и матрицей. При геометрическом измерении имеющая равный объем сферическая осажденная частица имеет меньшую площадь поверхности, чем плоская частица. Далее, при равном суммарном объеме удельная площадь поверхности является меньшей, если присутствуют большие осажденные частицы, чем в том случае, где присутствует большое число мелких осажденных частиц. Согласно настоящему изобретению гарантируется рост частиц цементита до относительно большого размера в целях сокращения границ между цементитом и матрицей, и в результате этого гарантируется определенное сопротивление СР. Если число больших цементитных частиц на площади 100 мкм матрицы составляет менее чем 50, оказывается затруднительным гарантирование определенного сопротивления СР. Предпочтительно 60 или более больших цементитных частиц присутствуют на площади 100 мкм матрицы.
2
2
2
2
2
2
2
2
[0060] Далее, в низколегированной стальной трубе для нефтяной скважины согласно настоящему изобретению числовая плотность карбида легирующего элемента формулы MC составляет 25/мкм или более. Как правило, легирующий элемент M в карбиде формулы MC низколегированной стальной трубы для нефтяной скважины согласно настоящему изобретению представляет собой Mo. В отличие от цементита карбид легирующего элемента формулы MC имеет высокую способность захвата водорода, что повышает сопротивление СР стали. Чтобы присутствовали эти эффекты, числовая плотность карбида легирующего элемента формулы MC должна составлять 25/мкм или более. Предпочтительно числовая плотность карбида легирующего элемента формулы MC составляет 30/мкм или более.
2
2
2
[0061] Учитываются частицы карбида легирующего элемента формулы MC, у которых диаметр эквивалентного круга составляет 5 нм или более. Другими словами, в низколегированной стальной трубе для нефтяной скважины согласно настоящему изобретению 25 или более частиц карбида легирующего элемента формулы MC, у которых диаметр эквивалентного круга, составляет 5 нм или более, присутствуют на площади 1 мкм матрицы.
[0062] [Способ изготовления]
Далее будет описан примерный способ изготовления низколегированной стальной трубы для нефтяной скважины согласно настоящему изобретению. Фиг. 6 представляет технологическую схему, иллюстрирующую примерный способ изготовления низколегированной стальной трубы. Данный пример иллюстрирует вариант осуществления, согласно которому низколегированная стальная труба для нефтяной скважины представляет собой бесшовную стальную трубу.
[0063] Изготавливается заготовка, имеющая описанный выше химический состав (стадия S1). Сначала сталь, имеющая описанный выше химический состав, подвергается плавлению и рафинированию с использованием хорошо известного способа. После этого расплавленная сталь подвергается непрерывному литью для производства материала непрерывного литья. Этот материал непрерывного литья может представлять собой, например, сляб, заготовку или блюм. В качестве альтернативы, расплавленная сталь может направляться на изготовление слитков, и производится слиток. Сляб, блюм или слиток подвергается горячей обработке, и производится заготовка. Горячая обработка может представлять собой, например, горячую прокатку или горячую ковку.
[0064] Заготовка подвергается горячей обработке, и производится полая оболочка (стадия S2). Сначала заготовка нагревается в нагревательной печи. Заготовка извлекается из нагревательной печи, подвергается горячей обработке, и производится полая оболочка. В качестве горячей обработки для производства полой оболочки может осуществляться, например, процесс Маннесмана (Mannesmann). В таком случае прошивной пресс используется для осуществления прошивки и прокатки круглой заготовки. После того, как круглая заготовка подвергается прошивке и прокатке, она направляется для осуществления горячей прокатки на сердечник, обжимное устройство, калибровочный прокатный стан и другие устройства, и производится полая оболочка. Для производства полой оболочки из заготовки могут использоваться и другие способы горячей обработки.
[0065] Стальная труба согласно настоящему изобретению может соответствующим образом использоваться в качестве стальной трубы, у которой толщина стенки составляет от 10 до 50 мм, хотя ее применение не ограничивается этим. Далее, она может соответствующим образом использоваться, в частности, в качестве стальной трубы, имеющей относительно большую толщину стенки, например толщину стенки, которая составляет не менее чем 13 мм, не менее чем 15 мм или не менее чем 20 мм.
[0066] Значительные отличительные признаки стальной трубы согласно настоящему изобретению представляют собой химический состав, предусмотренный настоящим изобретением, и состояние осаждения карбида. Состояние осаждения карбида в значительной степени зависит от химического состава и условий конечного отпуска. Соответственно при том условии, что гарантируется изготовление мелких бывших аустенитных зерен, у которых номер размера кристаллического зерна составляет 7,0 или более, способ охлаждения после горячей обработки до отпуска и термической обработки не ограничивается какими-либо определенными способами. Однако, как правило, оказывается затруднительным получение мелких бывших аустенитных зерен, у которых номер размера кристаллического зерна составляет 7,0 или более, без истории, по меньшей мере, одного обратного превращения из феррита в аустенит. С учетом этого стальная труба согласно настоящему изобретению предпочтительно производится посредством изготовления полой оболочки, ее нагревания вне производственной линии до температуры, которая составляет более чем точка Ac3 (стадия S4), и закалки (стадия S5).
[0067] Если осуществляются повторное нагревание и закалка, в результате стадии горячей обработки производится полая оболочка, имеющая желательный наружный диаметр и толщину стенки (весь процесс после изготовления полой оболочки посредством горячей обработки до стадии повторного нагревания проиллюстрирован как стадия S3 на фиг. 6), и здесь отсутствует ограничение каким-либо конкретным способом. Полая оболочка после завершения горячего формования может выдерживаться для охлаждения или может охлаждаться воздухом (стадия S3A); после завершения горячего формования полая оболочка может подвергаться закалке, которая начинается непосредственно от температуры, которая составляет не менее чем точка Ar3 (стадия S3B); или после завершения горячего формования полая оболочка можно подвергаться томлению (т.е. сопутствующему нагреванию) при температуре, которая составляет не менее чем точка Ar3, в томильной печи, расположенной вблизи оборудования для горячего формования, а затем осуществляется закалка (т.е. так называемая встроенная термическая обработка; стадия S3C).
[0068] Если полая оболочка после горячей прокатки должна выдерживаться для охлаждения или подвергается воздушному охлаждению (стадия S3A), она предпочтительно охлаждается до температуры окружающей среды или до близкой к ней температуры.
[0069] Если осуществляется описанная выше технологическая стадия S3B или S3C, это означает, что закалка осуществляется многократно, если описанное ниже повторное нагревание/закалка также учитывается, что является предпочтительным для уменьшения размеров аустенитных кристаллических зерен.
[0070] В том случае, где осуществляется непосредственная закалка (стадия S3B), полая оболочка после горячей прокатки быстро охлаждается (т.е. закаливается) от температуры вблизи температуры обработки путем прокатки (которая должна составлять не менее чем точка Ar3) до температуры, которая составляет не более чем начальная температура мартенситного превращения. Быстрое охлаждение может представлять собой, например, водяное охлаждение или аэрозольное охлаждение.
[0071] В том случае, где осуществляется встроенная термическая обработка (стадия S3C), сначала полая оболочка после горячей прокатки подвергается томлению при температуре, которая составляет не менее чем точка Ar3, и после томления полая оболочка быстро охлаждается (т.е. закаливается) от температуры, которая составляет не менее чем точка Ar3, до температуры, которая составляет не более чем начальная температура мартенситного превращения. Устройство для быстрого охлаждения может быть таким же, как обсуждаемое выше устройство для непосредственной закалки.
[0072] В некоторых случаях стальная труба, которая подвергается закалке на стадии S3B или S3C, может проявлять замедленное растрескивание, такое как сезонное растрескивание; чтобы предотвратить его, после одной из этих стадий труба может подвергаться отпуску при температуре, которая составляет не более чем точка Ac1 (стадия S3t).
[0073] Полая оболочка, которая подвергается обработке на одной из вышеупомянутых стадий, повторно нагревается до температуры, которая составляет не менее чем точка Ac3, а затем подвергается томлению (стадия S4). Повторно нагретая полая оболочка быстро охлаждается (т.е. закаливается) до температуры, которая составляет не более чем начальная температура мартенситного превращения (стадия S5). Это быстрое охлаждение может представлять собой, например, водяное охлаждение или аэрозольное охлаждение. Закаленная полая оболочка подвергается отпуску при температуре, которая составляет не более чем точка Ac1 (стадия S6).
[0074] Температура отпуска на стадии S6 предпочтительно составляет более чем 660°C; предпочтительнее она составляет не менее чем 680°C. Если температура отпуска составляет не более чем 660°C, как правило, оказывается высокой плотность дислокаций стали, и уменьшается сопротивление СР стали. В дополнение, если она составляет не более чем 660°C, становится недостаточным освальдовское созревание (Oswald) цементита, которое делает затруднительным удовлетворение описанной выше числовой плотности больших частиц цементита.
[0075] Термическая обработка, такая как нормализация, может осуществляться между термической обработкой перед тем повторным нагреванием/закалкой (стадия S3) и повторным нагреванием (стадия S4). Повторное нагревание (стадия S4) и закалка (стадия S5) могут осуществляться многократно. Многократное осуществление нормализации или осуществление закалки может даже производить мелкозернистую микроструктуру, в которой номер размера кристаллического зерна составляет 10,0 или более.
[0076] С точки зрения производственных расходов оказывается предпочтительным, что после изготовления полой оболочки (стадия S2) она выдерживается для охлаждения или охлаждается воздухом (стадия S3A), и повторное нагревание (стадия S4) и закалка (стадия S5) осуществляются только однократно. Стальная труба согласно настоящему изобретению проявляет хорошее сопротивление СР даже при относительно больших кристаллических зернах.
[Примеры]
[0077] Теперь настоящее изобретение будет описано более подробно с использованием примеров. Настоящее изобретение не ограничивается представленными примерами.
[0078] Сталь типов A-O, химические составы которых проиллюстрированы в таблице 1, плавили и осуществляли непрерывное литье и прокатку на обжимном стане, получая заготовки для изготовления труб, имеющих наружный диаметр 310 мм. Остальное в каждом из химических составов в таблице 1 составляют Fe и примеси. Термин "соответствующие компоненты" в столбце "классификация" таблицы 1 показывает, что химический состав стали соответствует химическому составу согласно настоящему изобретению. Символ "*" после чисел в таблице 1 показывает, что данное значение выходит за пределы заданного интервала согласно настоящему изобретению. Такие же обозначения применяются в таблицах 2 и 3.
[0079]
Таблица 1
Сталь
Мас.%
Массовых частей на миллион
Mo/Cr
Классификация
C
Si
Mn
P
S
Cr
Mo
V
Ti
Nb
Al
B
Ca
O
N
A
0,27
0,26
0,44
0,010
0,0011
0,32
1,26
0,11
0,006
0,030
0,035
11
12
12
49
3,9
соответствующие компоненты
B
0,28
0,26
0,43
0,011
0,0008
0,52
1,25
0,13
0,006
0,030
0,035
11
10
10
40
2,4
соответствующие компоненты
C
0,24
0,25
0,53
0,015
0,0015
0,63
2,00
0,07
0,002
0,020
0,030
-
15
17
31
3,2
соответствующие компоненты
D
0,27
0,26
0,44
0,010
0,0011
0,55
1,15
0,21
0,006
-
0,035
-
-
14
49
2,1
соответствующие компоненты
E
0,25
0,26
0,54
0,010
0,0011
0,70
1,70
0,10
0,008
0,005
0,035
11
12
13
25
2,4
соответствующие компоненты
F
0,23
0,35
0,51
0,014
0,0004
0,25
1,10
0,13
0,004
0,015
0,033
17
4
18
43
4,4
соответствующие компоненты
G
0,27
0,26
0,44
0,010
0,0011
0,90
1,85
0,10
0,007
-
0,035
-
-
12
49
2,1
соответствующие компоненты
H
0,24
0,26
0,55
0,010
0,0021
0,85
1,15
0,08
0,006
0,029
0,030
12
10
13
40
1,4<sup>*</sup>
сравнительная сталь
I
0,28
0,26
0,43
0,010
0,0009
1,08<sup>*</sup>
2,40
0,08
0,006
0,029
0,034
12
9
15
45
2,2
сравнительная сталь
J
0,26
0,31
0,42
0,002
0,0011
0,05<sup>*</sup>
1,96
0,10
0,003
0,012
0,031
24
20
18
35
39,2
сравнительная сталь
K
0,28
0,27
0,45
0,010
0,0007
0,30
0,75<sup>*</sup>
0,20
0,006
0,028
0,033
12
8
13
44
2,5
сравнительная сталь
L
0,26
0,26
0,44
0,010
0,0010
0,95
2,20
0,10
0,025<sup>*</sup>
0,031
0,036
12
15
18
39
2,3
сравнительная сталь
M
0,28
0,26
0,50
0,010
0,0011
0,40
1,70
0,10
0,018<sup>*</sup>
0,021
0,035
11
12
14
25
4,3
сравнительная сталь
N
0,17
0,15
0,40
0,011
0,0007
0,27
1,13
0,05
0,003
0,017
0,033
11
10
13
37
4,2
соответствующие компоненты
O
0,28
0,27
0,45
0,010
0,0007
0,98
1,05
0,10
0,006
0,003
0,033
10
8
13
44
1,1<sup>*</sup>
сравнительная сталь
[0080] Каждую заготовку подвергали прошивной прокатке и растягивающей прокатке, используя способ прессования труб Маннесмана с иглой, для производства полой оболочки (т.е. бесшовной стальной трубы), имеющей размер, приведенный в столбце "Размер трубы" таблицы 2. Каждое значение в столбце "наружный диаметр" таблицы 2 представляет наружный диаметр полой оболочки, в то время как каждое значение в столбце "толщина стенки" представляет толщину стенки полой оболочки.
[0081]
Таблица 2
№
Сталь
Размер трубы
Термическая обработка
Внутренний диаметр (мм)
Толщина стенки (мм)
Обработка перед повторным нагреванием/закалка
Температура закалки (°C)
Температура отпуска (°C)
1
A
244,5
13,8
горячее формование и последующее выдерживание для охлаждения
920
700
2
A
244,5
13,8
горячее формование и последующее немедленное водяное охлаждение
920
700
3
A
244,5
13,8
горячее формование и последующее немедленное водяное охлаждение+отпуск
920
690
4
B
346,1
15,9
горячее формование и последующее выдерживание для охлаждения
920
705
5
B
346,1
15,9
горячее формование+томление и последующее водяное охлаждение
920
700
6
B
346,1
15,9
горячее формование+томление и последующее водяное охлаждение+отпуск
920
700
7
C
346,1
20,5
горячее формование и последующее выдерживание для охлаждения
950
700
8
D
244,5
13,8
горячее формование и последующее выдерживание для охлаждения
920
695
9
E
244,5
20,5
горячее формование+томление и последующее водяное охлаждение+отпуск
920
695
10
F
244,5
20,5
горячее формование и последующее выдерживание для охлаждения
920
700
11
G
244,5
13,8
горячее формование+томление и последующее водяное охлаждение+отпуск
920
695
12
H<sup>*</sup>
346,1
15,9
горячее формование и последующее выдерживание для охлаждения
920
700
13
I<sup>*</sup>
244,5
13,8
горячее формование и последующее выдерживание для охлаждения
920
700
14
J<sup>*</sup>
346,1
30,2
горячее формование и последующее выдерживание для охлаждения
920
700
15
K<sup>*</sup>
244,5
13,8
горячее формование и последующее выдерживание для охлаждения
920
700
16
L<sup>*</sup>
244,5
13,8
горячее формование и последующее выдерживание для охлаждения
920
700
17
M<sup>*</sup>
244,5
13,8
горячее формование и последующее выдерживание для охлаждения
920
700
18
N
244,5
13,8
горячее формование+томление и последующее водяное охлаждение+отпуск
920
600
19
O
244,5
13,8
горячее формование+томление и последующее водяное охлаждение+отпуск
920
695
[0082] Каждая полая оболочка после прокатки подвергалась обработке, представленной в столбце "Обработка перед повторным нагреванием/закалка" таблицы 2. Более конкретно, если запись в этом столбце представляет собой "горячее формование и последующее выдерживание для охлаждения", то осуществлялась обработка, соответствующая стадии S3A на фиг. 6. В случае "горячее формование и последующее немедленное водяное охлаждение" осуществлялась обработка, соответствующая стадии S3B на фиг. 6. В случае "горячее формование и последующее немедленное водяное охлаждение+отпуск" осуществлялась обработка, соответствующая стадиям S3B и S3t на фиг. 6. В случае "горячее формование+томление и последующее водяное охлаждение", осуществлялась обработка, соответствующая стадии S3C на фиг. 6. В случае "горячее формование+томление и последующее водяное охлаждение+отпуск" осуществлялась обработка, соответствующая стадиям S3C и S3t на фиг. 6. Стадия томления в случаях "горячее формование+томление и последующее водяное охлаждение" и "горячее формование+томление и последующее водяное охлаждение+отпуск" осуществлялась при 920°C в течение 15 минут. Стадия отпуска в случаях "горячее формование и последующее немедленное водяное охлаждение+отпуск" и "горячее формование+томление и последующее водяное охлаждение+отпуск" осуществлялась при 500°C в течение 30 минут.
[0083] Каждая полая оболочка, которая подвергалась обработке, представленной в столбце "Обработка перед повторным нагреванием/закалка", повторно нагревалась до соответствующей температуры, указанной в столбце "Температура закалки" таблицы 2 и подвергалась томлению в течение 20 минут, а затем закаливалась в процессе водяной закалки. Каждый полая оболочка, которая подвергалась закалке, направлялась на томление (отпуск) при соответствующей температуре, указанной в столбце "Температура отпуска" таблицы 2, в течение 30 минут, и получались низколегированные стальные трубы для нефтяной скважины №№ 1-19.
[0084] [Методы испытания]
[Испытание размера бывших аустенитных зерен]
Из низколегированной стальной трубы для нефтяной скважины в каждом примере, которая подвергалась обработке перед закалкой, вырезали образец, имеющий поперечное сечение, перпендикулярное продольному направлению стальной трубы (далее называется термином "наблюдаемая поверхность"). Наблюдаемая поверхность каждого образца подвергалась механическому полированию. После полирования использовали реагент для травления Picral (спиртовой раствор пикриновой кислоты), чтобы проявились границы бывших аустенитных зерен на наблюдаемой поверхности. После этого номер размера кристаллического зерна для бывших аустенитных зерен на наблюдаемой поверхности определяли в соответствии со стандартом ASTM E112.
[0085] [Испытание твердости]
Из низколегированной стальной трубы для нефтяной скважины в каждом примере, которая подвергалась обработке перед закалкой, вырезали образец, имеющий поперечное сечение, перпендикулярное продольному направлению стальной трубы (далее называется термином "наблюдаемая поверхность"). Наблюдаемая поверхность каждого образца подвергалась механическому полированию. В соответствии с японским промышленным стандартом JIS G0202 определяли твердость по Роквеллу (Rockwell) по шкале C части каждого полированного образца, которая соответствовала центру толщины стенки стальной трубы. Твердость измеряли после отпуска, а также перед отпуском.
[0086] [Испытание на растяжение]
Из низколегированной стальной трубы для нефтяной скважины в каждом примере вырезали дугообразный образец для испытания на растяжение. Поперечное сечение дугообразного образца для испытания на растяжение было дугообразным, а продольное направление дугообразного образца для испытания на растяжение было параллельным по отношению к продольному направлению стальной трубы. Дугообразный образец для испытания на растяжение использовали, чтобы проводить испытания на растяжение при комнатой температуре в соответствии со стандартом 5CT Американского нефтяного института (API). На основании результатов испытания определяли предел текучести (МПа) и прочность при растяжении (МПа) каждой стальной трубы.
2
[0087] [Подсчет числа частиц цементита и карбида легирующего элемента формулы MC]
Из области, включающей центр толщины низколегированной стальной трубы для нефтяной скважины в каждом примере, вырезали образец для наблюдения с помощью ПЭМ с использованием метода экстракционной реплики. Более конкретно, образец полировали, и его наблюдаемое поперечное сечение выдерживали в спиртовом растворе 3% азотной кислоты (Nital) в течение 10 секунд, а затем поверхность наблюдаемого поперечного сечения покрывала пленка-реплика. После этого образец погружали в спиртовой раствор 5% азотной кислоты через пленку-реплику, чтобы пленка-реплика отслаивалась от образца. Плавающую пленку-реплику переносили в чистый жидкий этанол для ее очистки. Наконец, пленку-реплику извлекали с помощью сетчатого листа и высушивали, получая образец пленки-реплики для наблюдения осажденных частиц. Осажденные частицы наблюдали и идентифицировали методами ПЭМ и энергодисперсионной рентгеновской спектроскопии (EDS). Число различных осажденных частиц определяли методом анализа изображений.
[0088] Далее анализ изображений будет подробно описан со ссылкой на фиг. 7 и 8. Анализ изображений осуществляли с использованием программного обеспечения для анализа изображений (ImageJ, версия 1.47). Фиг. 7 иллюстрирует полученное методом ПЭМ изображение карбидных частиц с использованием пленок-реплик.
[0089] Фиг. 8 иллюстрирует изображение, полученное посредством выделения контуров карбидных частиц на фиг. 7 с использованием анализа изображений. В данном примере площадь поверхности каждой карбидной частицы определяли посредством эллиптической аппроксимации, а затем на основании площади поверхности вычисляли диаметр эквивалентного круга (т.е. диаметр) каждой карбидной частицы. Считали число карбидных частиц, у которых диаметр эквивалентного круга составлял не менее заданного значения, и это число делили на площадь поверхности поля зрения, чтобы определить числовую плотность.
[0090] [Испытание для оценки сопротивления СР]
[Испытание при постоянной нагрузке]
2
Из низколегированной стальной трубы для нефтяной скважины в каждом примере вырезали образец в форме круглого стержня. Наружный диаметр параллельной части каждого образца в форме круглого стержня составлял 6,35 мм, а длина параллельной части составляла 25,4 мм. В соответствии с методом A стандарта TM0177 NACE исследование при постоянной нагрузке осуществляли, чтобы оценить сопротивление СР каждого образца в форме круглого стержня. Ванна для испытания представляла собой водный раствор, содержащий 5% хлорида натрия и 0,5% уксусной кислоты, имеющий комнатную температуру и насыщенный газообразным HS при 1 атм. К каждому образцу в форме круглого стержня прилагали напряжение под нагрузкой, соответствующей 90% фактического предела текучести низколегированной стальной трубы для нефтяной скважины в соответствующем примере, и каждый образец выдерживали в растворе для испытания в течение 720 часов. Через 720 часов определяли присутствие или отсутствие разрушения каждого образца в форме круглого стержня, и в случае отсутствия разрушения соответствующая сталь считалась имеющей высокое сопротивление СР. В случае разрушения соответствующая сталь считалась имеющей низкое сопротивление СР.
[0091] [Испытание методом четырехточечного изгиба]
2
2
Из низколегированной стальной трубы для нефтяной скважины в каждом примере вырезали образец, имеющий толщину 2 мм, ширину 10 мм и длину 75 мм. Каждый образец подвергали деформации заданной величины посредством изгиба в четырех точках в соответствии со стандартом ASTM G39. Таким образом, к каждому образцу прилагали напряжение, соответствующее 90% фактического предела текучести низколегированной стальной трубы для нефтяной скважины в соответствующем примере. Образец, к которому было приложено напряжение, вместе с измерительным устройством помещали в автоклав. После этого деаэрированный раствор 5% хлорида натрия вводили в автоклав, в котором оставалась газовая фаза. Затем газообразный HS при давлении 5 атм. или 10 атм. вводили в автоклав, и раствор перемешивали для насыщения раствора газообразным HS. После этого автоклав герметично закрывали и раствор выдерживали при температуре 24°C в течение 720 часов при перемешивании. Затем в автоклаве снижали давление и извлекали образец. Извлеченный образец наблюдали визуально, чтобы обнаружить СР, и в случае отсутствия разрушения соответствующая сталь определялась как имеющая высокое сопротивление СР. В случае разрушения соответствующая сталь определялась как имеющая низкое сопротивление СР.
[0092] [Результаты испытаний]
Результаты испытаний проиллюстрированы в таблице 3. Каждая запись в столбце "Номер размера зерна" таблицы 3 определяет номер размера кристаллического зерна для бывших аустенитных зерен низколегированной стальной трубы для нефтяной скважины в соответствующем примере. Столбец "предел текучести" представляет значения предела текучести, столбец "прочность при растяжении" представляет значения прочности при растяжении, а столбец "HRC" представляет значения твердости по Роквеллу для образца после заключительной стадии отпуска. Запись "Отсутствие СР" в столбце "Оценка сопротивления СР" означает, что в соответствующем исследовании наблюдалось отсутствие СР. Запись "СР" в данном столбце означает, что в соответствующем испытании наблюдалось присутствие СР. Запись "-" в данном столбце означает, что соответствующее испытание не проводилось. Во всех примерах №№ 1-19 наблюдали предел текучести, составляющий 758 MПa или более, и твердость (HRC), составляющую 28,5 или более, в состоянии после заключительной стадии отпуска. Что касается твердости до заключительной стадии отпуска, без описания индивидуальной твердости, определяли, что низколегированные стальные трубы для нефтяных скважин в примерах №№ 1-19, за исключением № 14, имели микроструктуру металла, в которой объемное соотношение мартенситной фазы составляло 90% или более. Это определение было сделано на основании того, что данная сталь удовлетворяла минимальному уровеню твердости после закалки или превышала его для гарантирования объемного соотношения мартенситной фазы, составляющей 90% или более:
HRCmin=58 × (% углерода)+27,
как описано в спецификации 5CT API/ISO 11960.
[0093]
Таблица 3
№
Номер размера зерна
Механические характеристики
Микроструктура
Оценка сопротивления СР
Классификация
Предел текучести (МПа)
Прочность при растяжении (МПа)
HRC
Числовая плотность M<sub>2</sub>C (число частиц на 1 мкм<sup>2</sup>)
Числовая плотность больших частиц цементита (число частиц на 100 мкм<sup>2</sup>)
Испытание по методу A стандарта TM0177 NACE при 1 атм. H<sub>2</sub>S
Испытание на изгиб в 4 точках при 5 атм. H<sub>2</sub>S
Испытание на изгиб в 4 точках при 10 атм. H<sub>2</sub>S
1
8
848
903
28,8
48
90
Отсутствие СР
Отсутствие СР
Отсутствие СР
Примеризобретения
2
9,2
862
924
29,9
45
100
Отсутствие СР
Отсутствие СР
Отсутствие СР
Примеризобретения
3
8,7
862
924
29,7
65
87
Отсутствие СР
Отсутствие СР
Отсутствие СР
Примеризобретения
4
8,7
841
903
28,9
25
85
Отсутствие СР
Отсутствие СР
Отсутствие СР
Примеризобретения
5
9,6
869
931
30,3
34
95
Отсутствие СР
Отсутствие СР
Отсутствие СР
Примеризобретения
6
9,5
876
931
29,7
30
90
Отсутствие СР
Отсутствие СР
Отсутствие СР
Примеризобретения
7
8,5
862
931
30,0
62
100
Отсутствие СР
Отсутствие СР
Отсутствие СР
Примеризобретения
8
7,5
793
869
28,5
26
95
Отсутствие СР
Отсутствие СР
Отсутствие СР
Примеризобретения
9
9,3
834
889
29,0
30
60
Отсутствие СР
Отсутствие СР
Отсутствие СР
Примеризобретения
10
9
855
889
29,1
45
120
Отсутствие СР
Отсутствие СР
Отсутствие СР
Примеризобретения
11
8
827
876
28,7
55
50
Отсутствие СР
Отсутствие СР
Отсутствие СР
Примеризобретения
12
8,8
834
896
29,3
15<sup>*</sup>
55
СР
-
-
Сравнительный пример
13
8,3
834
903
29,0
30
35<sup>*</sup>
СР
-
-
Сравнительный пример
14
8
793
903
29,0
100
110
СР
-
-
Сравнительный пример
15
8,1
862
917
29,5
25
80
СР
-
-
Сравнительный пример
16
8,2
869
938
30,2
25
50
СР
-
-
Сравнительный пример
17
9,3
862
931
30,0
55
80
СР
-
-
Сравнительный пример
18
9,3
862
931
30,0
30
30<sup>*</sup>
СР
-
-
Сравнительный пример
19
9,1
836
914
29,1
23<sup>*</sup>
60
СР
-
-
Сравнительный пример
2
2
2
[0094] Низколегированные стальные трубы для нефтяных скважин в примерах №№ 1-11 имели содержание элементов в пределах, соответствующих настоящему изобретению (сталь типов A-G), и удовлетворяли выражению (1). Далее, в каждой из низколегированных стальных труб для нефтяных скважин в примерах №№ 1-11 номер размера кристаллического зерна для бывших аустенитных зерен составлял не менее чем 7,0, числовая плотность карбида легирующего элемента формулы MC составляла не менее чем 25/мкм, и 50 или более частиц цементита, у которых диаметр эквивалентного круга составлял 200 нм или более (т.е. больших частиц цементита), присутствовали на площади 100 мкм матрицы.
[0095] Как проиллюстрировано в таблице 3, каждая из низколегированных стальных труб для нефтяных скважин в примерах №№ 1-11 имела предел текучести, который составляет не менее чем 758 МПа, и твердость по Роквеллу, которая составляет не менее чем 28,5. В низколегированных стальных трубах для нефтяных скважин в примерах №№ 1-11 наблюдали отсутствие СР в исследовании для оценки сопротивления СР.
2
2
[0096] Для исследуемой низколегированной стальной трубы для нефтяной скважины в примере № 12 наблюдали присутствие СР в испытании для оценки сопротивления СР. Это предположительно объясняется тем, что ее химический состав не удовлетворял выражению (1), и числовая плотность карбида легирующего элемента формулы MC составляла менее чем 25/мкм.
2
[0097] Для испытываемой низколегированной стальной трубы для нефтяной скважины в примере № 13 наблюдали присутствие СР в исследовании для оценки сопротивления СР. Это предположительно объясняется тем, что содержание Cr было чрезмерно большим, и число частиц содержащего большие частицы цементита составляло менее чем 50 на площади 100 мкм матрицы.
[0098] Для испытываемой низколегированной стальной трубы для нефтяной скважины в примере № 14 наблюдали присутствие СР в исследовании для оценки сопротивления СР. Это предположительно объясняется тем, что ее толщина стенки была относительно большой, а содержание Cr было чрезмерно малым, и в результате этого осуществлялась недостаточная закалка, и образовывалась бейнитовая микроструктура.
[0099] Для испытываемой низколегированной стальной трубы для нефтяной скважины в примере № 15 наблюдали присутствие СР в исследовании для оценки сопротивления СР. Это предположительно объясняется тем, что содержание Mo было чрезмерно малым.
[0100] Для испытываемой низколегированной стальной трубы для нефтяной скважины в примере № 16 наблюдали присутствие СР в исследовании для оценки сопротивления СР. Это предположительно объясняется тем, что содержание Ti было чрезмерно большим.
[0101] Для испытываемой низколегированной стальной трубы для нефтяной скважины в примере № 17 наблюдали присутствие СР в исследовании для оценки сопротивления СР. Это предположительно объясняется тем, что содержание Ti было чрезмерно большим.
2
[0102] Для испытываемой низколегированной стальной трубы для нефтяной скважины в примере № 18 наблюдали присутствие СР в исследовании для оценки сопротивления СР. Это предположительно объясняется тем, что температура отпуска была настолько низкой, что цементитные частицы не становились большими, и число частиц содержащего крупные частицы цементита составляло менее чем 50 на площади 100 мкм матрицы, что является недостаточным.
2
2
[0103] Для испытываемой низколегированной стальной трубы для нефтяной скважины в примере № 19 наблюдали присутствие СР в исследовании для оценки сопротивления СР. Это предположительно объясняется тем, что химический состав не удовлетворял выражению (1), и числовая плотность карбида легирующего элемента формулы MC составляла менее чем 25/мкм.